상기 실시 예 1 과 동일 하 게 진행 하 되 , 상기 실시 예 1 에 기재 된 내 충격 폼 층 과 기재 층 으로 이루어진 적층 체 대신 10 마이크로미터 두께 의 폴리에틸렌 테레프탈 레이트 로 이루어진 기재 층 의 상부 면 에 상기 제조 예 3 을 통해 제조 된 제 2 점착 층 을 합지 하 고 , 상기 제 2 점착 층 의 상부 면 에 아크릴 수지 혼합물 ( 노르말 부틸 아크릴 레이트 50 중량 부 , 2 - 에틸 헥 실아 크릴 레이트 40 중량 부 및 아크릴산 10 중량 부를 중합 하 여 이루어지 며 , 중량 평균 분자량 이 750 , 000 ) 100 중량 부 , 발포제 ( SDI 사 MSH - 320 ) 5 중량 부 , 경화제 ( 이 소시아 네이트 ) 1 중량 부 및 용매 ( 메틸에틸케톤 ) 100 중량 부 를 혼합 하 여 이루어진 혼합물 을 콤마 코팅 방식 으로 코팅 후 170 ℃ 로 건조 하 여 용매 성분 을 제거 함 과 동시 에 발포 하 여 제조 된 80 마이크로미터 두께 의 내 충격 폼 층 ( 밀도 0 . 7 g / cm 3 , 내 충격 폼 층 30 % 압축 시 반발 력 0 . 18 MPa ) 을 형성 하 여 이루어진 적층 체 를 사용 하 여 점착테이프 를 제조 하 였 다 .